"A粘度平均分子量1.8×104~3.0×104で、分岐率0.5~1.5molで、構造粘性指数1.6~2.0の範囲にある分岐構造を有する芳香族ポリカーボネート樹脂A成分100重量部に対して、B難燃剤B成分として、有機アルカリ土類金属塩B-1成分0.005~1.0重量部および芳香族基を有するシリコーン化合物B-2成分0.10~2.0重量部、ならびにCD50粒径が1~30μmである蓄光材C成分0.10~10重量部を含有する発光難燃高光線透過樹脂組成物。樹脂組成物から発光される光強度が1mcd/m2以上を有し、且つ発光時間を90分以上持続でき、且つ、厚み1.5mmにおけるUL-94試験でV-0またはV-1の難燃性を有する請求項1に記載の発光難燃高光線透過樹脂組成物。蓄光材C成分は、発光する光の波長領域において、長波長側の一端が430nm~680nmとなることを特徴とする請求項1または2に記載の発光難燃高光線透過樹脂組成物。請求項1に記載の発光難燃高光線透過樹脂組成物から形成された成形品。本発明の目的は、蓄光材を主たる機能の発現要素として適用添加した難燃性芳香族ポリカーボネート樹脂組成物において、暗所で長時間発光し、押出性に優れ、且つUL-94規格でV-0またはV-1の良好な難燃性を有する性能を持つ発光難燃高光線透過樹脂組成物を提供することにある。上記課題を解決する手段は、優れた難燃性、透明性および剛性を持つシートと蓄光材を最適な条件下において組み合わせることにより、地震や火災等の非常時に使用可能な避難誘導灯等に好適な発光難燃高光線透過率樹脂組成物をもたらすものである。すなわち、本発明によれば、1.A粘度平均分子量1.8×104~3.0×104で、分岐率0.5~1.5molで、構造粘性指数1.6~2.0の範囲にある分岐構造を有する芳香族ポリカーボネート樹脂A成分100重量部に対して、B難燃剤B成分として、有機アルカリ土類金属塩B-1成分0.005~1.0重量部および芳香族基を有するシリコーン化合物B-2成分0.10~2.0重量部、ならびにCD50粒径が1~30μmである蓄光材C成分0.10~10重量部を含有する発光難燃高光線透過樹脂組成物。2.樹脂組成物から発光される光強度が1mcd/m2以上を有し、且つ発光時間を90分以上持続でき、且つ、厚み1.5mmにおけるUL-94試験でV-0またはV-1の難燃性を有する前項1に記載の発光難燃高光線透過樹脂組成物。3.蓄光材C成分は、発光する光の波長領域において、長波長側の一端が430nm~680nmとなることを特徴とする前項1または2に記載の発光難燃高光線透過樹脂組成物。4.前項1に記載の発光難燃高光線透過樹脂組成物から形成された成形品。が提供される。本発明の発光難燃高透過率樹脂組成物は、優れた難燃性、透明性および剛性を持つ樹脂と蓄光材を組み合わせることにより、地震や火災等の非常時における避難誘導灯として優れた機能をもたらすため、照明カバーや看板、透過型のディスプレイ等の用途に使用可能である。当該優れた難燃性、透明性および剛性を持つ組成物は、分岐核構造を有する分岐状の芳香族ポリカーボネート樹脂に、有機アルカリ土類金属塩と芳香族基を含有するシリコーン化合物とを配合させた樹脂組成物であり、高度な難燃性と透明性をもち備えている。本発明では優れた難燃性をもたらすべく有機アルカリ土類金属塩およびシリコーン化合物の配合量を最適な範囲に限定し、使用するポリカーボネート樹脂の種類を選定することにより、顕著な効果を発揮させた。本発明では、環境負荷が高いとされる臭素系難燃剤やリン系難燃剤を使用しておらず、従来の難燃化技術に比肩されない水準を見出すものである。本発明の樹脂板は、上述のとおり各種工業用途に極めて有用であり、その奏する工業的効果は絶大である。以下、更に本発明の詳細について説明する。<樹脂組成物>本発明に使用される樹脂組成物Aは、分岐率が0.5~1.5molで、粘度平均分子量が1.8×104~3.0×104の芳香族ポリカーボネート樹脂A成分を使用する。また、難燃剤としては、アルカリ土類金属塩B-1成分および芳香族基を有するシリコーン化合物B-2成分を使用する。A成分:芳香族ポリカーボネート樹脂本発明のA成分として使用される芳香族ポリカーボネート樹脂は、分岐構造を有する分岐率が0.5~1.5molの芳香族ポリカーボネート樹脂である。A成分全体としての分岐率が0.5~1.5molを満たしていれば、分岐構造を有さない直鎖状の芳香族ポリカーボネート樹脂や、分岐率が0.5~1.5molの範囲を外れる分岐構造を有する芳香族ポリカーボネート樹脂との混合物であってもよい。より優れた難燃性を付与する観点からは、A成分は分岐率が0.5~1.5molの芳香族ポリカーボネート樹脂を20~100重量含むことが好ましく、70~100重量含むことがより好ましく、100重量含むことがさらに好ましい。A成分全体としての分岐率は0.5~1.5molであり、0.7~1.2molが好ましく、0.75~1.0molがより好ましい。なお、分岐率は樹脂全体に含まれる製造に用いた二価フェノール由来の構造単位の総モル数に対する分岐剤由来の構造単位のモル数分岐剤由来の構造単位のモル数/二価フェノール由来の構造単位の総モル数×100molで表すを意味し、かかる分岐率は1H-NMR測定により実測することができる。分岐率が低いと、満足な分岐特性が得られず溶融張力が低すぎて、難燃性、特にドリップ防止性が発現し難くなる。一方、分岐率が高いと、ポリマーが架橋し、ゲルが発生し易く、ポリマーの耐衝撃性が低下する。さらに分岐率が高すぎると成形品表面にくもりが生じやすくなる。A成分の粘度平均分子量は、1.8×104~3.0×104の範囲が好ましく、1.9×104~2.8×104の範囲がより好ましく、2.0×104~2.6×104の範囲がさらに好ましい。粘度平均分子量が3.0×104を越えると溶融張力が高すぎて成形性に劣る場合があり、粘度平均分子量が1.8×104未満であると成形片を燃焼した際のドリップ防止効果が不十分となり、すなわち本発明の優れた難燃性が発揮しにくくなることがある。また、本発明のA成分として使用される芳香族ポリカーボネート樹脂は、分子量が前述の好ましい分子量範囲を満たすように、分岐構造を有する芳香族ポリカーボネート樹脂1種あるいは2種以上を混合しても差し支えない。この場合、粘度平均分子量が前述の好ましい分子量範囲外である分岐構造を有するポリカーボネート樹脂を混合することも当然に可能である。なお、本発明でいう粘度平均分子量はまず次式にて算出される比粘度を塩化メチレン100mlにポリカーボネート樹脂0.7gを20°Cで溶解した溶液からオストワルド粘度計を用いて求め、比粘度ηSP=t-t0/t0[t0は塩化メチレンの落下秒数、tは試料溶液の落下秒数]求められた比粘度を次式にて挿入して粘度平均分子量Mを求めることができる。ηSP/c=[η]0.45×[η]2c但し[η]は極限粘度[η]=1.23×10-4M0.83c=0.7本発明のA成分である分岐構造を有するポリカーボネート樹脂は、その構造粘性指数が1.6~2.0の範囲である。好ましくは1.65~1.95の範囲、より好ましくは1.8~1.9の範囲である。構造粘性指数が2.0を超えるPC樹脂は、成型時に成形品に歪が残るため好ましくない。また、構造粘性指数が1.6未満の場合、ドリップが起こり易く難燃特性を満たせない。なお、構造粘性指数は、下記式1で表される。上式1において、Dは剪断速度1/sec、aは定数、σは剪断応力Pa、Nは構造粘性指数である。この構造粘性指数は、ISO11443に準拠して測定される。構造粘性指数は成形加工における樹脂の流動性の指標となるとともに、燃焼時の滴下防止能の指標となりうる。N=1のときはニュートン流動性を示し、Nが大きくなるほど非ニュートン流動性が大きくなる。この構造粘性指数が高い場合、樹脂は溶融状態における粘度が高いため燃焼時に滴下しにくくなり、剪断速度が高くなると粘度が低下するため成形加工性に優れる。分岐構造を有するポリカーボネート樹脂は、その粘度平均分子量、分岐率を各々特定範囲内として構造粘性指数を調整することにより、難燃性および成形加工性が有効に発揮される。通常、樹脂の粘度平均分子量Mが高いほど、あるいは分岐率が高いほど構造粘性指数が高くなる。本発明のA成分である分岐構造を有するポリカーボネート樹脂は、二価フェノール、分岐剤、一価フェノール類およびホスゲンを用いて有機溶媒の存在下で行う界面重合反応法により得ることができる。使用される二価フェノールの代表的な例は、2,2-ビス4-ヒドロキシフェニルプロパン通称ビスフェノールA、ハイドロキノン、レゾルシノール、4,4’-ビフェノール、1,1-ビス4-ヒドロキシフェニルエタン、2,2-ビス4-ヒドロキシ-3-メチルフェニルプロパン、2,2-ビス4-ヒドロキシフェニルブタン、1,1-ビス4-ヒドロキシフェニル-1-フェニルエタン、1,1-ビス4-ヒドロキシフェニルシクロヘキサン、1,1-ビス4-ヒドロキシフェニル-3,3,5-トリメチルシクロヘキサン、2,2-ビス4-ヒドロキシフェニルペンタン、4,4’-p-フェニレンジイソプロピリデンジフェノール、4,4’-m-フェニレンジイソプロピリデンジフェノール、1,1-ビス4-ヒドロキシフェニル-4-イソプロピルシクロヘキサン、ビス4-ヒドロキシフェニルオキシド、ビス4-ヒドロキシフェニルスルフィド、ビス4-ヒドロキシフェニルスルホキシド等が挙げられる。これらは単独で用いても、二種以上併用してもよい。なかでも2,2-ビス4-ヒドロキシフェニルプロパンビスフェノールAが好ましい。本発明で使用される三価以上のフェノール分岐剤の代表的な例は、1,1,1-トリス4-ヒドロキシフェニルエタン、4,6-ジメチル-2,4,6-トリ4-ヒドロキシフェニルヘプテン-2、4,6-ジメチル-2,4,6-トリ4-ヒドロキシフェニルヘプタン、1,3,5-トリ4-ヒドロキシフェニルベンゼン、2,6-ビス2-ヒドロキシ-5-メチルベンジル-4-メチルフェノ-ル、テトラ4-ヒドロキシフェニルメタン、トリスフェノール、ビス2,4-ジヒドロキシルフェニルケトン、フロログルシン、フロログルシド、イサンチンビスフェノール、1,4-ビス4,4-ジヒドロキシトリフェニルメチルベンゼン、トリメリト酸、ピロメリト酸、が挙げられる。これらは単独で用いても、二種以上併用してもよい。なかでも、1,1,1-トリス4-ヒドロキシフェニルエタンが好ましい。本発明のA成分である分岐構造を有するポリカーボネート樹脂の製造に使用される一価フェノール末端停止剤としてはどのような構造でもよく特に制限はない。例えば、p-tert-ブチルフェノール、p-tert-オクチルフェノール、p-クミルフェノール、4-ヒドロキシベンゾフェノン、フェノール等が挙げられる。これらは単独で用いても、二種以上併用してもよい。なかでも、p-tert-ブチルフェノールが好ましい。すなわち、本発明のA成分である分岐構造を有するポリカーボネート樹脂は、分岐構造部分が1,1,1-トリス4-ヒドロキシフェニルエタンから誘導されてなる構造であり、分岐構造部分を除いた直鎖構造部分がビスフェノールAから誘導されてなる構造であり、末端がp-tert-ブチルフェノールから誘導されて成る構造であることが好ましい。本発明のA成分である分岐状ポリカーボネート樹脂は、好適には下記の方法で製造される。すなわち、二価フェノール化合物および分岐剤を溶解したアルカリ水溶液に有機溶媒の存在下でホスゲンを吹き込み反応させて、ポリカーボネートオリゴマーを得、これに一価フェノール類を投入し乳化させた後、無攪拌下で重合させることを特徴とする方法である。また、反応促進のために反応触媒として、例えば、トリエチルアミン、トリブチルアミン、テトラ-n-ブチルアンモニウムブロマイド、テトラ-n-ブチルホスホニウムブロマイド等の第三級アミン、第四級アンモニウム化合物、第四級ホスホニウム化合物等の触媒を使用することも出来る。反応触媒は二価フェノール化合物に対して0.002mol以下が好ましく、0.001mol以下がより好ましい。特に無触媒で上記反応を行うことが好ましい。0.002molを越える場合は分岐剤量に対し溶融張力が高くなりすぎたり、ゲルが生成したりする。また触媒がクロロホーメート基と反応して熱的に不安定なウレタン結合が多くなると共に、触媒が残存することにより分岐状ポリカーボネート樹脂中の全N含有量が増大し、耐衝撃性、透明性、耐熱性が低下するので好ましくない。よって上記反応を無触媒で行うことが特に好ましい。その際、反応温度は通常0~40°C好ましく、さらに15~38°Cが好ましい。反応時間は10分~5時間程度、反応中のpHは9.0以上に保つのが好ましく、11.0~13.8がさらに好ましい。上記の界面重合反応する際に一価フェノール類を投入後に乳化させる方法としては特に制限はないが、撹拌装置で撹拌する方法、またはアルカリ水溶液を添加する方法等が挙げられ、撹拌装置としては、パドル、プロペラ、タービンまたはカイ型翼等の単純な撹拌装置、ホモジナイザー、ミキサー、ホモミキサー等の高速撹拌機、スタティックミキサー、コロイドミル、オリフィスミキサー、フロージェットミキサー、超音波乳化装置等がある。なかでも無触媒で重合する方法においてはホモミキサー、スタティックミキサー等が好ましく用いられる。次いで、該分岐状ポリカーボネート樹脂有機溶媒溶液を洗浄、造粒、乾燥し、本発明の分岐状ポリカーボネート樹脂パウダーを得ることができる。さらに該パウダーを溶融押出してペレット化して分岐状ポリカーボネート樹脂ペレットが得られる。洗浄、造粒、乾燥などは特に制限はなく公知の方法が採用できる。また、分岐構造を有するポリカーボネート樹脂中の全Cl含有量を低下させるには、反応時溶媒として使用されるジクロロメタン塩化メチレン、ジクロロエタン、トリクロロエタン、テトラクロロエタン、ペンタクロロエタン、ヘキサクロロエタン、ジクロロエチレン、クロロベンゼン、ジクロロベンゼンなどの塩素化炭化水素溶媒を除去することが必要である。例えば、分岐構造を有するポリカーボネート樹脂パウダーやペレットの乾燥処理を十分に行なうことが挙げられる。本発明の分岐構造を有する芳香族ポリカーボネートは実質的にハロゲン原子を含まないものであることが環境影響の面から好ましい。実質的にハロゲン原子を含まないとは、分子中にハロゲン置換二価フェノールなどを含まないことを示し、上記芳香族ポリカーボネートの製造方法において残留する微量の溶媒ハロゲン化炭化水素や、カーボネート前駆体までも対象とするものではない。B-1成分:有機アルカリ土類金属塩本発明のB-1成分として使用される有機アルカリ土類金属塩としては、従来ポリカーボネート樹脂を難燃化するのに使用されている各種の金属塩が使用可能であるが、特に有機スルホン酸のアルカリ土類金属塩、芳香族系イミドのアルカリ土類金属塩、硫酸エステルのアルカリ土類金属塩、およびリン酸部分エステルのアルカリ土類金属塩を挙げることができる。ここで、アルカリ土類金属塩の表記は、アルカリ金属塩、アルカリ土類金属塩のいずれも含む意味で使用するこれらは単独の使用だけでなく、2種以上を混合して使用することも可能である。なお、有機アルカリ土類金属塩を構成する金属は、アルカリ金属あるいはアルカリ土類金属であり、より好適にはアルカリ金属である。アルカリ金属としては、リチウム、ナトリウム、カリウム、ルビジウム、セシウムが挙げられ、アルカリ土類金属としては、ベリリウム、マグネシウム、カルシウム、ストロンチウム、バリウムが挙げられ、特に好ましくはリチウム、ナトリウム、カリウムである。前記有機スルホン酸のアルカリ土類金属塩としては、脂肪族スルホン酸のアルカリ土類金属塩、芳香族スルホン酸のアルカリ土類金属塩等が挙げられる。かかる脂肪族スルホン酸のアルカリ土類金属塩の好ましい例としては、アルキルスルホン酸アルカリ土類金属塩、かかるアルキルスルホン酸アルカリ土類金属塩のアルキル基の一部がフッ素原子で置換したスルホン酸アルカリ土類金属塩、およびパーフルオロアルキルスルホン酸アルカリ土類金属塩を挙げることができ、これらは1種もしくは2種以上を併用して使用することができる。アルキルスルホン酸アルカリ土類金属塩の好ましい例としては、メタンスルホン酸塩、エタンスルホン酸塩、プロパンスルホン酸塩、ブタンスルホン酸塩、メチルブタンスルホン酸塩、ヘキサンスルホン酸塩、へプタンスルホン酸塩、オクタンスルホン酸塩等が挙げられ、これらは1種もしくは2種以上を併用して使用することができる。またかかるアルキル基の一部がフッ素原子で置換した金属塩も挙げることができる。一方、パーフルオロアルキルスルホン酸アルカリ土類金属塩の好ましい例としては、パーフルオロメタンスルホン酸塩、パーフルオロエタンスルホン酸塩、パーフルオロプロパンスルホン酸塩、パーフルオロブタンスルホン酸塩、パーフルオロメチルブタンスルホン酸塩、パーフルオロヘキサンスルホン酸塩、パーフルオロヘプタンスルホン酸塩、パーフルオロオクタンスルホン酸塩等が挙げられ、特に炭素数が1~8のものが好ましい。これらは1種もしくは2種以上を併用して使用することができる。この中で最も好ましいのはパーフルオロアルキルスルホン酸アルカリ金属塩である。かかるアルカリ金属の中でも、難燃性の要求がより高い場合にはルビジウムおよびセシウムが好適である一方、これらは汎用的でなくまた精製もし難いことから、結果的にコストの点で不利となる場合がある。一方、コストの点で有利であるがリチウムおよびナトリウムは逆に難燃性の点で不利な場合がある。これらを勘案してパーフルオロアルキルスルホン酸アルカリ金属塩中のアルカリ金属を使い分けることができるが、いずれの点においても特性のバランスに優れたパーフルオロアルキルスルホン酸カリウム塩が最も好適である。かかるカリウム塩と他のアルカリ金属からなるパーフルオロアルキルスルホン酸アルカリ金属塩とを併用することもできる。パーフルオロアルキルスルホン酸アルカリ金属塩の具体例としては、トリフルオロメタンスルホン酸カリウム、パーフルオロブタンスルホン酸カリウム、パーフルオロヘキサンスルホン酸カリウム、パーフルオロオクタンスルホン酸カリウム、ペンタフルオロエタンスルホン酸ナトリウム、パーフルオロブタンスルホン酸ナトリウム、パーフルオロオクタンスルホン酸ナトリウム、トリフルオロメタンスルホン酸リチウム、パーフルオロブタンスルホン酸リチウム、パーフルオロヘプタンスルホン酸リチウム、トリフルオロメタンスルホン酸セシウム、パーフルオロブタンスルホン酸セシウム、パーフルオロオクタンスルホン酸セシウム、パーフルオロヘキサンスルホン酸セシウム、パーフルオロブタンスルホン酸ルビジウム、およびパーフルオロヘキサンスルホン酸ルビジウム等が挙げられ、これらは1種もしくは2種以上を併用して使用することができる。これらの中で特にパーフルオロブタンスルホン酸カリウムが好ましい。芳香族スルホン酸アルカリ土類金属塩に使用する芳香族スルホン酸としては、モノマー状またはポリマー状の芳香族サルファイドのスルホン酸、芳香族カルボン酸およびエステルのスルホン酸、モノマー状またはポリマー状の芳香族エーテルのスルホン酸、芳香族スルホネートのスルホン酸、モノマー状またはポリマー状の芳香族スルホン酸、モノマー状またはポリマー状の芳香族スルホンスルホン酸、芳香族ケトンのスルホン酸、複素環式スルホン酸、芳香族スルホキサイドのスルホン酸、芳香族スルホン酸のメチレン型結合による縮合体からなる群から選ばれた少なくとも1種の酸を挙げることができ、これらは1種もしくは2種以上を併用して使用することができる。モノマー状またはポリマー状の芳香族サルファイドのスルホン酸アルカリ土類金属塩としては、特開昭50-98539号公報に記載されており、例えば、ジフェニルサルファイド-4,4’-ジスルホン酸ジナトリウム、ジフェニルサルファイド-4,4’-ジスルホン酸ジカリウムなどを挙げることができる。芳香族カルボン酸およびエステルのスルホン酸アルカリ土類金属塩としては、特開昭50-98540号公報に記載されており、例えば5-スルホイソフタル酸カリウム、5-スルホイソフタル酸ナトリウム、ポリエチレンテレフタル酸ポリスルホン酸ポリナトリウムなどを挙げることができる。モノマー状またはポリマー状の芳香族エーテルのスルホン酸アルカリ土類金属塩としては、特開昭50-98542号公報に記載されており、例えば1-メトキシナフタレン-4-スルホン酸カルシウム、4-ドデシルフェニルエーテルジスルホン酸ジナトリウム、ポリ2,6-ジメチルフェニレンオキシドポリスルホン酸ポリナトリウム、ポリ1,3-フェニレンオキシドポリスルホン酸ポリナトリウム、ポリ1,4-フェニレンオキシドポリスルホン酸ポリナトリウム、ポリ2,6-ジフェニルフェニレンオキシドポリスルホン酸ポリカリウム、ポリ2-フルオロ-6-ブチルフェニレンオキシドポリスルホン酸リチウムなどを挙げることができる。芳香族スルホネートのスルホン酸アルカリ土類金属塩としては、特開昭50-98544号公報に記載されており、例えばベンゼンスルホネートのスルホン酸カリウムなどを挙げることができる。モノマー状またはポリマー状の芳香族スルホン酸アルカリ土類金属塩としては、特開昭50-98546号公報に記載されており、例えばベンゼンスルホン酸ナトリウム、ベンゼンスルホン酸ストロンチウム、ベンゼンスルホン酸マグネシウム、p-ベンゼンジスルホン酸ジカリウム、ナフタレン-2,6-ジスルホン酸ジカリウム、ビフェニル-3,3’-ジスルホン酸カルシウムなどを挙げることができる。モノマー状またはポリマー状の芳香族スルホンスルホン酸アルカリ土類金属塩としては、特開昭52-54746号公報に記載されており、例えばジフェニルスルホン-3-スルホン酸ナトリウム、ジフェニルスルホン-3-スルホン酸カリウム、ジフェニルスルホン-3,3’-ジスルホン酸ジカリウム、ジフェニルスルホン-3,4’-ジスルホン酸ジカリウムなどを挙げることができる。芳香族ケトンのスルホン酸アルカリ土類金属塩としては、特開昭50-98547号公報に記載されており、例えばα,α,α-トリフルオロアセトフェノン-4-スルホン酸ナトリウム、ベンゾフェノン-3,3’-ジスルホン酸ジカリウムなどを挙げることができる。複素環式スルホン酸アルカリ土類金属塩としては、特開昭50-116542号公報に記載されており、例えばチオフェン-2,5-ジスルホン酸ジナトリウム、チオフェン-2,5-ジスルホン酸ジカリウム、チオフェン-2,5-ジスルホン酸カルシウム、ベンゾチオフェンスルホン酸ナトリウムなどを挙げることができる。芳香族スルホキサイドのスルホン酸アルカリ土類金属塩としては、特開昭52-54745号公報に記載されており、例えばジフェニルスルホキサイド-4-スルホン酸カリウムなどを挙げることができる。芳香族スルホン酸アルカリ土類金属塩のメチレン型結合による縮合体としては、ナフタレンスルホン酸ナトリウムのホルマリン縮合物、アントラセンスルホン酸ナトリウムのホルマリン縮合物などを挙げることができる。前記、硫酸エステルのアルカリ土類金属塩としては、特に一価および/または多価アルコール類の硫酸エステルのアルカリ土類金属塩を挙げることができ、かかる一価および/または多価アルコール類の硫酸エステルとしては、メチル硫酸エステル、エチル硫酸エステル、ラウリル硫酸エステル、ヘキサデシル硫酸エステル、ポリオキシエチレンアルキルフェニルエーテルの硫酸エステル、ペンタエリスリトールのモノ、ジ、トリ、テトラ硫酸エステル、ラウリン酸モノグリセライドの硫酸エステル、パルミチン酸モノグリセライドの硫酸エステル、ステアリン酸モノグリセライドの硫酸エステルなどを挙げることができる。これらの硫酸エステルのアルカリ土類金属塩として好ましくはラウリル硫酸エステルのアルカリ土類金属塩を挙げることができる。前記リン酸部分エステルのアルカリ土類金属塩としては、具体的にビス2,6-ジブロモ-4-クミルフェニルリン酸、ビス4-クミルフェニルリン酸、ビス2,4,6-トリブロモフェニルリン酸ビス2,4-ジブロモフェニルリン酸、ビス4-ブロモフェニルリン酸、ジフェニルリン酸、ビス4-tert-ブチルフェニルリン酸等のアルカリ土類金属塩を挙げることができる。前記芳香族系イミドのアルカリ土類金属塩としては、例えばサッカリン、N-p-トリルスルホニル-p-トルエンスルホンアミド言い換えるとジp-トルエンスルホンイミド、N-N’-ベンジルアミノカルボニルスルファニルイミド、およびN-フェニルカルボキシルスルファニルイミド、ビスジフェニルリン酸イミド等のアルカリ土類金属塩などが挙げられる。これらの中で好ましい成分としてパーフルオロアルキルスルホン酸アルカリ土類金属塩、芳香族スルホン酸アルカリ土類金属塩、および芳香族系イミドのアルカリ土類金属塩からなる群より選択される1種以上の化合物が挙げられ、その中でもパーフルオロブタンスルホン酸カリウム、パーフルオロブタンスルホン酸ナトリウム、式4で示されるジフェニルスルホンのスルホン酸塩、ジp-トルエンスルホンイミドのカリウム塩、および、ジp-トルエンスルホンイミドのナトリウム塩からなる群より選択される1種以上の化合物がより好ましい。さらに最も好ましくはパーフルオロブタンスルホン酸カリウムである。[式中、nは0~3を表し、MはKあるいはNaを表す。]本発明で使用される芳香族ポリカーボネート樹脂組成物に含有されるB-1成分の量は芳香族ポリカーボネート樹脂A成分100重量部に対して、0.005~1.0重量部であり、好ましくは0.006~0.5重量部であり、より好ましくは0.007~0.3重量部であり、さらに好ましくは0.008~0.1重量部であり、最も好ましくは0.01~0.05重量部である。B-1成分の含有量が1.0重量部よりも多いと本発明の特徴である透明性が損なわれるだけでなく、場合によっては成形時に樹脂が分解して逆に難燃性が低下する方向となる。添加量が0.005重量部より少ないと難燃性が不十分となり本発明の目的である難燃性が発揮されない。B-2成分:シリコーン化合物本発明のB-2成分として使用されるシリコーン化合物は本発明の目的である難燃性や透明性を得ることができれば特に限定されないが、芳香族基を有するシリコーン化合物であり、さらに25°Cにおける粘度が300cSt以下となることが好ましい。粘度が高くなると成形品の透明性が低下する。さらにB-2成分のシリコーン化合物が効率的に難燃効果を発揮するためには、燃焼過程における分散状態が重要である。かかる分散状態を決定する重要な因子として粘度が挙げられる。これは、燃焼過程においてシリコーン化合物があまりにも揮発しやすい場合、すなわち、粘度が低すぎるシリコーン化合物の場合には、燃焼時に系内に残っているシリコーンが希薄であるため、燃焼時に均一なシリコーンのストラクチャーを形成することが困難となるためと考えられるかかる観点より、25°Cにおける粘度は10~300cStがより好ましく、さらに好ましくは15~200cSt、最も好ましくは20~170cStである。B-2成分が有する芳香族基はシリコーン原子に結合しているものであり、ポリカーボネート樹脂との相溶性を高めたり透明性維持に寄与しており、燃焼時の炭化皮膜形成にも有利であることから難燃効果の発現にも寄与している。芳香族基を有しない場合は成形品の透明性が得られにくく、高度な難燃性を得ることも困難となる傾向がある。本発明のB-2成分として使用されるシリコーン化合物は好ましくはSi-H基を含有するシリコーン化合物である。特に、分子中にSi-H基および芳香族基を含有するシリコーン化合物であって、1Si-H基が含まれる量Si-H量が0.1~1.2mol/100g2下記式5で示される芳香族基が含まれる割合芳香族基量が10~70重量、かつ式5中、Xはそれぞれ独立にOH基、ヘテロ原子含有官能基を有しても良い炭素数1~20の炭化水素基を示す。nは0~5の整数を表わす。さらに式5中においてnが2以上の場合はそれぞれ互いに異なる種類のXを取ることができる。3平均重合度が3~150であるシリコーン化合物の中から選択される少なくとも一種以上のシリコーン化合物である。さらに好ましくは、Si-H基含有単位として、下記式6および7で示される構成単位のうち、少なくとも一種以上の式で示される構成単位を含むシリコーン化合物の中から選択される少なくとも一種以上のシリコーン化合物である。式6および式7中、Z1~Z3はそれぞれ独立に水素原子、ヘテロ原子含有官能基を有しても良い炭素数1~20の炭化水素基、または下記式8で示される化合物を示す。α1~α3はそれぞれ独立に0または1を表わす。m1は0もしくは1以上の整数を表わす。さらに式8中においてm1が2以上の場合の繰返し単位はそれぞれ互いに異なる複数の繰返し単位を取ることができる。式8中、Z4~Z8はそれぞれ独立に水素原子、ヘテロ原子含有官能基を有しても良い炭素数1~20の炭化水素基を示す。α4~α8はそれぞれ独立に0または1を表わす。m2は0もしくは1以上の整数を表わす。さらに式8中においてm2が2以上の場合の繰返し単位はそれぞれ互いに異なる複数の繰返し単位を取ることができる。より好ましくは、Mを1官能性シロキサン単位、Dを2官能性シロキサン単位、Tを3官能性シロキサン単位とするとき、MD単位またはMDT単位からなるシリコーン化合物である。上記式6、7および8で示される構成単位のZ1~Z8、および式5のXにおけるヘテロ原子含有官能基を有しても良い炭素数1~20の炭化水素基としては、メチル基、エチル基、プロピル基、ブチル基、ヘキシル基、デシル基等のアルキル基、シクロヘキシル基等のシクロアルキル基、ビニル基、アリル基等のアルケニル基、フェニル基、トリル基等のアリール基およびアラルキル基を挙げることができ、さらにこれらの基はエポキシ基、カルボキシル基、無水カルボン酸基、アミノ基、およびメルカプト基などの各種官能基を含むものであってもよい。さらに好ましくは炭素数1~8のアルキル基、アルケニル基またはアリール基であり、特にはメチル基、エチル基、プロピル基等の炭素数1~4のアルキル基、ビニル基、またはフェニル基が好ましい。前記式6および7で示される構成単位のうち、少なくとも一種以上の式で示される構成単位を含むシリコーン化合物において、複数のシロキサン結合の繰返し単位を有する場合は、それらはランダム共重合、ブロック共重合、テーパード共重合のいずれの形態を取ることも可能である。本発明においては、B-2成分で好ましいSi-H基を含有するシリコーン化合物については、シリコーン化合物中のSi-H量を0.1~1.2mol/100gの範囲とすることが好ましい。Si-H量が0.1~1.2mol/100gの範囲にあることで、燃焼時にシリコーンのストラクチャーの形成が容易となる。さらに好ましくはSi-H量が0.1~1.0mol/100gの範囲、最も好ましくは0.2~0.6mol/100gの範囲にあるシリコーン化合物である。Si-H量が少ないとシリコーンのストラクチャー形成が困難となり、Si-H量が多いと組成物の熱安定性が低下する。なお、ここでシリコーンのストラクチャーとは、シリコーン化合物相互の反応、または樹脂とシリコーンとの反応により生成する網状構造をさす。また、ここで言うSi-H基量とは、シリコーン化合物100gあたりに含まれるSi-H構造のモル数を言うが、これはアルカリ分解法により、シリコーン化合物の単位重量当たり発生した水素ガスの体積を測定することにより求めることができる。例えば、25°Cにおいてシリコーン化合物1g当たり122mlの水素ガスが発生した場合、下記計算式により、Si-H量は0.5mol/100gとなる。122×273/27325÷22400×100≒0.5一方、芳香族ポリカーボネート樹脂A成分にシリコーン化合物を配合した樹脂組成物において、成形品の白濁、あるいは湿熱処理による透明性の低下を抑えるためには、前述したとおり、シリコーン化合物の分散状態が重要である。シリコーン化合物が偏在する場合には、樹脂組成物自体が白濁し、さらには成形品表面で剥離などが生じたり、あるいは湿熱処理時にシリコーン化合物が移行して偏在して透明性が低下するなど、透明性の良好な成形品を得ることが困難となるためである。かかる分散状態を決定する重要な因子としてシリコーン化合物中の芳香族基量、平均重合度が挙げられる。殊に透明性の樹脂組成物において平均重合度は重要である。かかる観点より、本発明で使用するシリコーン化合物としては、シリコーン化合物中の芳香族基量は10~70重量であることが好ましい。さらに好ましくは芳香族基量が15~60重量の範囲、最も好ましくは25~55重量の範囲にあるシリコーン化合物である。シリコーン化合物中の芳香族基量が10重量より少ないとシリコーン化合物が偏在して分散不良となり、透明性が良好な成形品を得ることが困難となる場合がある。芳香族基量が70重量より多いとシリコーン化合物自体の分子の剛直性が高くなるためやはり偏在して分散不良となり、透明性が良好な成形品を得ることが困難となる場合がある。なお、ここで芳香族基量とは、シリコーン化合物において、前述した式5で示される芳香族基が含まれる割合のことを言い、下記計算式によって求めることができる。芳香族基量=A/M×100重量ここで、上記式におけるA、Mはそれぞれ以下の数値を表す。A=シリコーン化合物1分子中に含まれる、全ての式5で示される芳香族基部分の合計分子量M=シリコーン化合物の分子量さらに本発明のB-2成分として使用されるシリコーン化合物は、25°Cにおける屈折率が1.40~1.60の範囲にあることが望ましい。さらに好ましくは屈折率が1.42~1.59の範囲であり、最も好ましくは、1.44~1.59の範囲にあるシリコーン化合物である。屈折率が上記範囲内にある場合、芳香族ポリカーボネート中にシリコーン化合物が微分散することで、より白濁の少ない染色性の良好な樹脂組成物が提供される。さらに本発明のB-2成分として使用されるシリコーン化合物は、105°C/3時間における加熱減量法による揮発量が18以下であることが好適である。さらに好ましくは揮発量が10以下であるシリコーン化合物である。揮発量が18より大きいと本発明の樹脂組成物を押出してペレット化を行う際に、樹脂からの揮発物の量が多くなる問題が生じ、さらに、成形品中に生じる気泡が多くなりやすいという問題がある。B-2成分として使用されるシリコーン化合物としては、上記の条件を満たすものであれば直鎖状であっても分岐構造を持つものであっても良く、Si-H基を分子構造中の側鎖、末端、分岐点の何れか、または複数の部位に有する各種の化合物を用いることが可能である。一般的に分子中にSi-H基を含有するシリコーン化合物の構造は、以下に示す4種類のシロキサン単位を任意に組み合わせることによって構成される。M単位:CH33SiO1/2、HCH32SiO1/2、H2CH3SiO1/2、CH32CH2=CHSiO1/2、CH32C6H5SiO1/2、CH3C6H5CH2=CHSiO1/2等の1官能性シロキサン単位D単位:CH32SiO、HCH3SiO、H2SiO、HC6H5SiO、CH3CH2=CHSiO、C6H52SiO等の2官能性シロキサン単位T単位:CH3SiO3/2、C3H7SiO3/2、HSiO3/2、CH2=CHSiO3/2、C6H5SiO3/2等の3官能性シロキサン単位Q単位:SiO2で示される4官能性シロキサン単位本発明において使用されるSi-H基を含有するシリコーン化合物の構造は、具体的には、示性式としてDn、Tp、MmDn、MmTp、MmQq、MmDnTp、MmDnQq、MmTpQq、MmDnTpQq、DnTp、DnQq、DnTpQqが挙げられる。この中で好ましいシリコーン化合物の構造は、MmDn、MmTp、MmDnTp、MmDnQqであり、さらに好ましい構造は、MmDnまたはMmDnTpである。上記示性式中の係数m、n、p、qは各シロキサン単位の重合度を表す整数である。またm、n、p、qのいずれかが2以上の数値である場合、その係数の付いたシロキサン単位は、結合する水素原子やヘテロ原子含有官能基を有しても良い炭素数1~20の炭化水素基が異なる2種以上のシロキサン単位とすることができる。ここで、各示性式における係数の合計がシリコーン化合物の平均重合度となる。本発明においては、この平均重合度を3~150の範囲とすることが好ましく、より好ましくは4~80の範囲、さらに好ましくは5~60の範囲である。重合度が3より小さい場合、シリコーン化合物自体の揮発性が高くなるため、このシリコーン化合物を配合した樹脂組成物の加工時において樹脂からの揮発分が多くなりやすいという問題がある。重合度が150より大きい場合、このシリコーン化合物を配合した樹脂組成物における難燃性や透明性が不十分となりやすい。なお、上記のシリコーン化合物は、それぞれ単独で用いてもよく、2種以上を組合せて用いてもよい。このようなSi-H結合を有するシリコーン化合物は、それ自体従来公知の方法によって製造することができる。例えば、目的とするシリコーン化合物の構造に従い、相当するオルガノクロロシラン類を共加水分解し、副生する塩酸や低沸分を除去することによって目的物を得ることができる。また、分子中にSi-H結合や式5で示される芳香族基、その他のヘテロ原子含有官能基を有しても良い炭素数1~20の炭化水素基を有するシリコーンオイル、環状シロキサンやアルコキシシラン類を出発原料とする場合には、塩酸、硫酸、メタンスルホン酸等の酸触媒を使用し、場合によって加水分解のための水を添加して、重合反応を進行させた後、使用した酸触媒や低沸分を同様に除去することによって、目的とするシリコーン化合物を得ることができる。さらに、Si-H基を含有するシリコーン化合物が下記の構造式で示されるシロキサン単位M、MH、D、DH、Dφ2、T、Tφただし、M:CH33SiO1/2MH:HCH32SiO1/2D:CH32SiODH:HCH3SiODφ2:C6H52SiT:CH3SiO3/2Tφ:C6H5SiO3/2を有しており、1分子あたりに有する各シロキサン単位の平均数をそれぞれm、mh、d、dh、dp2、t、tpとした場合、下記関係式のすべてを満足することが好ましい。2≦mmh≦400.35≦ddhdp2≦1480≦ttp≦380.35≦mhdh≦110この範囲を外れると本発明の樹脂組成物において良好な難燃性と優れた透明性を同時に達成することが困難となり、場合によってはSi-H基を含有するシリコーン化合物の製造が困難となる。本発明のB-2成分として使用されるシリコーン化合物の含有量は芳香族ポリカーボネート樹脂A成分100重量部に対して、0.10~2.0重量部であり、好ましくは0.15~1.8重量部、さらに好ましくは0.2~1.5重量部、最も好ましくは0.3~1.0重量部である。含有量が2.0重量部より多いと樹脂の耐熱性が低下したり、押出加工時にガスが発生しやすくなり、0.10重量部より少ないと難燃性が発揮され難くなる。C成分;蓄光材本発明は、芳香族ポリカーボネート樹脂組成物に蓄光材を添加したものである。本発明に使用される蓄光材C成分は合成樹脂の蓄光材として通常用いられる蓄光材であって、CaS:Bi、CaSrS:Bi、ZnCdS:Cuなどの硫化物系蓄光材、ZnS:Cuなどの硫化亜鉛系蓄光材、MaAlbOcで表される化合物で、Mはカルシウム、ストロンチウムおよびバリウムから選ばれる少なくとも1種以上の金属元素からなり、該化合物に賦活剤としてユウロピウム、ランタン、セリウム、プラセオジウム、ネオジウム、サマリウム、ガドリニウム、テルビウム、ジスプロシウム、ホルミウム、エルビウム、ツリウム、イッテルビウム、ルテニウム、マンガン、スズ、ビスマスから選ばれる少なくとも1つ以上の元素からなり、上記Mで表される金属元素に対して通常、10モル以下で含有するアルミン酸系化合物などが挙げられる。好ましくは、加水分解性、残光特性の観点から、アルミン酸系化合物であり、さらに好ましくは、金属元素としてストロンチウム、賦活剤としてユウロピウム、ジスプロシウムを用いたアルミン酸ストロンチウム系化合物である。さらに、蓄光材は1~30μmのD50粒径を有することを要件とする。さらに好ましくは、2~20μmの範囲である。D50粒径とは、粉体をある粒子径から2つに分けたとき、大きい側と小さい側が等量となる径を示す。1μm未満のものは製造上困難であるため、実用的でなく入手が困難なため好ましくない。一方30μmを超えるものは光学特性や外観を損なうため、好ましくない。さらに、平均粒子径、粒径分布および種類の異なる2種類以上の蓄光材を併用してもよく、粒径分布が一様ではなく、2つ以上の粒径分布を有するものなどを単独または併用して使用することもできる。蓄光材の配合量としては、芳香族ポリカーボネート樹脂A成分100重量部に対して、0.10~10重量部であり、好ましくは0.2~5重量部であり、より好ましくは0.3~3重量部である。配合量が0.10重量部未満であると、発光時間が極端に短くなるため好ましくない。一方、10重量部を越えると、光学特性を損なう上、押し出し性が極端に悪化することから好ましくない。蓄光材の吸収波長としては、吸収極大値が300nm~500nmの範囲にある事が望ましい。これは、人間の目が捉え易い光の波長は550nm近傍であり、蓄光材の特性として、吸収極大よりも、放射極大は必ず長波長側にシフトする関係上、この範囲を外れると、放射極大が極端に視認しづらい状態となるためである。また、蓄光材C成分は、発光する光の波長領域において、長波長側の一端発光極大値が430nm~680nmとなることが好ましい。本発明の樹脂組成物は、樹脂組成物から発光される光強度が1mcd/m2以上を有し、且つ発光時間を90分以上持続でき、且つ、厚み1.5mmにおけるUL-94試験でV-0またはV-1の難燃性を有する。<その他の成分>一方、本発明の樹脂組成物には、透明性を損なうことがない限り、他の樹脂や充填剤は配合しても差し支えないが、他の樹脂や充填剤の多くは透明性に支障を来すので、その種類や量の選択は、その点を考慮すべきである。本発明の樹脂組成物には、透明性を損なうことがない限り、成形品の機械的物性、化学的性質または電気的性質の改良のために、A成分以外の他の熱可塑性樹脂を配合することができる。この他の熱可塑性樹脂の配合量は、その種類および目的によって変わるが、通常、芳香族ポリカーボネート樹脂A成分100重量部当たり、1~30重量部が好ましく、より好ましくは2~20重量部が適当である。他の熱可塑性樹脂としては、例えば、ポリエチレン樹脂、ポリプロピレン樹脂、ポリアルキルメタクリレート樹脂などに代表される汎用プラスチックス、ポリフェニレンエーテル樹脂、ポリアセタール樹脂、ポリアミド樹脂、環状ポリオレフィン樹脂、ポリアリレート樹脂非晶性ポリアリレート、液晶性ポリアリレート等に代表されるエンジニアリングプラスチックス、ポリエーテルエーテルケトン、ポリエーテルイミド、ポリサルフォン、ポリエーテルサルフォン、ポリフェニレンサルファイドなどのいわゆるスーパーエンジニアリングプラスチックスと呼ばれるものを挙げることができる。さらにオレフィン系熱可塑性エラストマー、ポリアミド系熱可塑性エラストマー、ポリウレタン系熱可塑性エラストマーなどの熱可塑性エラストマーも使用することができる。本発明の樹脂組成物には、成形品に種々の機能の付与や特性改善のために、それ自体知られた添加物を少割合配合することができる。これら添加物は本発明の目的を損なわない限り、通常の配合量である。かかる添加剤としては、ドリップ防止剤フィブリル形成能を有する含フッ素ポリマーなど、熱安定剤、紫外線吸収剤、光安定剤、離型剤、滑剤、摺動剤PTFE粒子など、着色剤カーボンブラック、酸化チタンなどの顔料、染料、蛍光増白剤、蛍光染料、帯電防止剤、流動改質剤、結晶核剤、無機および有機の抗菌剤、光触媒系防汚剤微粒子酸化チタン、微粒子酸化亜鉛など、グラフトゴムに代表される衝撃改質剤、赤外線吸収剤またはフォトクロミック剤が挙げられる。本発明の樹脂組成物の熱安定性、酸化防止性、光安定性紫外線安定性および離型性の改良のために、芳香族ポリカーボネート樹脂において、これらの改良に使用されている添加剤が有利に使用される。また、本発明の樹脂組成物に光拡散性を付与し、難燃性と拡散性を並立させるために、有機拡散微粒子または無機拡散微粒子を添加することもできる。以下これら添加剤について具体的に説明する。本発明の樹脂組成物は、熱安定剤としてリン含有安定剤を配合することができる。かかるリン含有安定剤としては、ホスファイト化合物、ホスホナイト化合物、およびホスフェート化合物のいずれも使用可能である。ホスファイト化合物としては、さまざまなものを用いることができる。具体的には例えば下記一般式9で表わされるホスファイト化合物、下記一般式10で表わされるホスファイト化合物、および下記一般式11で表わされるホスファイト化合物を挙げることができる。[式中R8は、水素原子または炭素数1~20のアルキル基、炭素数6~20のアリール基ないしアルカリール基、炭素数7~30のアラルキル基、またはこれらのハロ、アルキルチオアルキル基は炭素数1~30またはヒドロキシ置換基を示し、3個のR8は互いに同一または互いに異なるのいずれの場合も選択でき、また2価フェノール類から誘導されることにより環状構造も選択できる。][式中R9、R10はそれぞれ水素原子、炭素数1~20のアルキル基、炭素数6~20のアリール基ないしアルキルアリール基、炭素数7~30のアラルキル基、炭素数4~20のシクロアルキル基、炭素数15~25の2-4-オキシフェニルプロピル置換アリール基を示す。なお、シクロアルキル基およびアリール基は、アルキル基で置換されていないもの、またはアルキル基で置換されているもののいずれも選択できる。][式中R11、R12は炭素数12~15のアルキル基である。なお、R11およびR12は互いに同一または互いに異なるのいずれの場合も選択できる。]で表わされるホスファイト化合物を挙げることができる。ホスホナイト化合物としては下記一般式12で表わされるホスホナイト化合物、および下記一般式13で表わされるホスホナイト化合物を挙げることができる。[式中、Ar1、Ar2は炭素数6~20のアリール基ないしアルキルアリール基、または炭素数15~25の2-4-オキシフェニルプロピル置換アリール基を示し、4つのAr1は互いに同一、または互いに異なるいずれも選択できる。または2つのAr2は互いに同一、または互いに異なるいずれも選択できる。]上記一般式9で表されるホスファイト化合物の好ましい具体例としては、ジフェニルイソオクチルホスファイト、2,2’-メチレンビス4,6-ジ-tert-ブチルフェニルオクチルホスファイト、ジフェニルモノトリデシルホスファイト、フェニルジイソデシルホスファイト、フェニルジトリデシルホスファイトが挙げられる。上記一般式10で表されるホスファイト化合物の好ましい具体例としては、ジステアリルペンタエリスリトールジホスファイト、ビス2,4-ジ-tert-ブチルフェニルペンタエリスリトールジホスファイト、ビス2,6-ジ-tert-ブチル-4-メチルフェニルペンタエリスリトールジホスファイト、フェニルビスフェノールAペンタエリスリトールジホスファイト、ジシクロヘキシルペンタエリスリトールジホスファイトなどが挙げられ、好ましくはジステアリルペンタエリスリトールジホスファイト、ビス2,4-ジ-tert-ブチルフェニルペンタエリスリトールジホスファイト、ビス2,6-ジ-tert-ブチル-4-メチルフェニルペンタエリスリトールジホスファイトを挙げることができる。かかるホスファイト化合物は1種、または2種以上を併用することができる。上記一般式11で表されるホスファイト化合物の好ましい具体例としては、4,4’-イソプロピリデンジフェノールテトラトリデシルホスファイトを挙げることができる。上記一般式12で表されるホスホナイト化合物の好ましい具体例としては、テトラキス2,4-ジ-iso-プロピルフェニル-4,4’-ビフェニレンジホスホナイト、テトラキス2,4-ジ-n-ブチルフェニル-4,4’-ビフェニレンジホスホナイト、テトラキス2,4-ジ-tert-ブチルフェニル-4,4’-ビフェニレンジホスホナイト、テトラキス2,4-ジ-tert-ブチルフェニル-4,3’-ビフェニレンジホスホナイト、テトラキス2,4-ジ-tert-ブチルフェニル-3,3’-ビフェニレンジホスホナイト、テトラキス2,6-ジ-iso-プロピルフェニル-4,4’-ビフェニレンジホスホナイト、テトラキス2,6-ジ-n-ブチルフェニル-4,4’-ビフェニレンジホスホナイト、テトラキス2,6-ジ-tert-ブチルフェニル-4,4’-ビフェニレンジホスホナイト、テトラキス2,6-ジ-tert-ブチルフェニル-4,3’-ビフェニレンジホスホナイト、テトラキス2,6-ジ-tert-ブチルフェニル-3,3’-ビフェニレンジホスホナイト等が挙げられ、テトラキスジ-tert-ブチルフェニル-ビフェニレンジホスホナイトが好ましく、テトラキス2,4-ジ-tert-ブチルフェニル-ビフェニレンジホスホナイトがより好ましい。このテトラキス2,4-ジ-tert-ブチルフェニル-ビフェニレンジホスホナイトは、2種以上の混合物が好ましく、具体的にはテトラキス2,4-ジ-tert-ブチルフェニル-4,4’-ビフェニレンジホスホナイトE2-1成分、テトラキス2,4-ジ-tert-ブチルフェニル-4,3’-ビフェニレンジホスホナイトE2-2成分および、テトラキス2,4-ジ-tert-ブチルフェニル-3,3’-ビフェニレンジホスホナイトE2-3成分の1種もしくは2種以上を併用して使用可能であるが、好ましくはかかる3種の混合物である。また、3種の混合物の場合その混合比は、E2-1成分、E2-2成分およびE2-3成分を重量比で100:37~64:4~14の範囲が好ましく、100:40~60:5~11の範囲がより好ましい。上記一般式13で表されるホスホナイト化合物の好ましい具体例としては、ビス2,4-ジ-iso-プロピルフェニル-4-フェニル-フェニルホスホナイト、ビス2,4-ジ-n-ブチルフェニル-3-フェニル-フェニルホスホナイト、ビス2,4-ジ-tert-ブチルフェニル-4-フェニル-フェニルホスホナイト、ビス2,4-ジ-tert-ブチルフェニル-3-フェニル-フェニルホスホナイトビス2,6-ジ-iso-プロピルフェニル-4-フェニル-フェニルホスホナイト、ビス2,6-ジ-n-ブチルフェニル-3-フェニル-フェニルホスホナイト、ビス2,6-ジ-tert-ブチルフェニル-4-フェニル-フェニルホスホナイト、ビス2,6-ジ-tert-ブチルフェニル-3-フェニル-フェニルホスホナイト等が挙げられ、ビスジ-tert-ブチルフェニル-フェニル-フェニルホスホナイトが好ましく、ビス2,4-ジ-tert-ブチルフェニル-フェニル-フェニルホスホナイトがより好ましい。このビス2,4-ジ-tert-ブチルフェニル-フェニル-フェニルホスホナイトは、2種以上の混合物が好ましく、具体的にはビス2,4-ジ-tert-ブチルフェニル-4-フェニル-フェニルホスホナイト、およびビス2,4-ジ-tert-ブチルフェニル-3-フェニル-フェニルホスホナイトの1種もしくは2種を併用して使用可能であるが、好ましくはかかる2種の混合物である。また、2種の混合物の場合その混合比は、重量比で5:1~4の範囲が好ましく、5:2~3の範囲がより好ましい。一方、ホスフェート化合物としては、トリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェートなどを挙げることができ、好ましくはトリメチルホスフェートである。上記のリン含有熱安定剤の中で、さらに好ましい化合物としては、以下の一般式14および15で表される化合物を挙げることができる。式14中、R13およびR14は、それぞれ独立して炭素原子数1~12のアルキル基、シクロアルキル基、アリール基またはアラルキル基を示す。式15中、R15、R16、R17、R18、R21、R22、およびR23はそれぞれ独立して水素原子、炭素原子数1~12のアルキル基、シクロアルキル基、アリール基またはアラルキル基を示し、R19は水素原子または炭素原子数1~4のアルキル基を示し、およびR20は水素原子またはメチル基を示す。式14中、好ましくはR13およびR14は炭素原子数1~12のアルキル基であり、より好ましくは炭素原子数1~8のアルキル基である。式14で表される化合物としては具体的に、トリスジメチルフェニルホスファイト、トリスジエチルフェニルホスファイト、トリスジ-iso-プロピルフェニルホスファイト、トリスジ-n-ブチルフェニルホスファイト、トリス2,4-ジ-tert-ブチルフェニルホスファイト、トリス2,6-ジ-tert-ブチルフェニルホスファイト、トリス2,6-ジ-tert-ブチルフェニルホスファイトなどが挙げられ、特にトリス2,6-ジ-tert-ブチルフェニルホスファイトが好ましい。式15で表される化合物としては具体的に、2,2’-メチレンビス4,6-ジ-tert-ブチルフェノールと2,6-ジ-tert-ブチルフェノールから誘導されるホスファイト、2,2’-メチレンビス4,6-ジ-tert-ブチルフェノールとフェノールから誘導されるホスファイト、が挙げられ、特に2,2’-メチレンビス4,6-ジ-tert-ブチルフェノールとフェノールから誘導されるホスファイトが好ましい。なお、式15のリン化合物は公知の方法で製造できる。例えば下記一般式16に示されるビスフェノール化合物と三塩化リンとを反応させて相当する塩化リン酸を得て、その後それと下記一般式17で示されるフェノールとを反応させる方法などがある。式16中、R24、R25、R26、およびR27はそれぞれ水素原子、炭素原子数1~12のアルキル基、シクロアルキル基、アリール基またはアラルキル基を示し、R28は水素原子または炭素原子数1~4のアルキル基を示し、およびR29は水素原子またはメチル基を示す。式17中、R30、R31、およびR32はそれぞれ水素原子、炭素原子数1~12のアルキル基、シクロアルキル基、アリール基またはアラルキル基を示す。上記一般式16の化合物の具体例としては、2,2’-メチレンビスフェノール、2,2’-メチレンビス4-メチルフェノール、2,2’-メチレンビス6-メチルフェノール、2,2’-メチレンビス4,6-ジメチルフェノール、2,2’-エチリデンビスフェノール、2,2’-エチリデンビス4-メチルフェノール、2,2’-イソプロピリデンビスフェノール、2,2’-メチレンビス4-メチル-6-tert-ブチルフェノール、2,2’-メチレンビス4-エチル-6-tert-ブチルフェノール、2,2’-メチレンビス4,6-ジ-tert-ブチルフェノール、2,2’-メチレンビス4-メチル-6-シクロヘキシルフェノール、2,2’-ジヒドロキシ-3,3’-ジα-メチルシクロヘキシル-5,5’-ジメチルフェニルメタン、2,2’-メチレンビス6-α-メチル-ベンジル-p-クレゾール、2,2’-エチリデン-ビス4,6-ジ-tert-ブチルフェノール、および2,2-ブチリデン-ビス4-メチル-6-tert-ブチルフェノールなどが挙げられ、2,2’-メチレンビス4-メチル-6-tert-ブチルフェノール、2,2’-メチレンビス4-エチル-6-tert-ブチルフェノール、2,2’-メチレンビス4,6-ジ-tert-ブチルフェノール、2,2’-エチリデン-ビス4,6-ジ-tert-ブチルフェノール、および2,2’-ブチリデン-ビス4-メチル-6-tert-ブチルフェノールが好ましい。一方、一般式17の化合物の具体例としては、フェノール、2-メチルフェノール、3-メチルフェノール、4-メチルフェノール、2,4-ジメチルフェノール、2,6-ジメチルフェノール、2-tert-ブチル-4-メチルフェノール、2,4-ジ-tert-ブチルフェノール、2,6-ジ-tert-ブチルフェノール、2,6-ジ-tert-ブチル-4-メチルフェノール、2,4-ジメチル-6-tert-ブチルフェノール、2,6-ジ-tert-ブチル-4-エチルフェノール、2,4,6-トリ-tert-ブチルフェノール、および2,6-ジ-tert-ブチル-4-s-ブチルフェノールなどが挙げられ、アルキル置換基を2つ以上有する化合物が好ましい。本発明の樹脂組成物に配合することができる酸化防止剤としてはフェノール系酸化防止剤を挙げることができる。フェノール系酸化防止剤により熱暴露時の変色を抑制できると共に、難燃性の向上に対してもある程度の効果を発揮する。かかるフェノール系酸化防止剤としては種々のものを使用することができる。かかるフェノール系酸化防止剤の具体例としては、例えばビタミンE、n-オクタデシル-β-4’-ヒドロキシ-3’,5’-ジ-tert-ブチルフェルプロピオネート、2-tert-ブチル-6-3’-tert-ブチル-5’-メチル-2’-ヒドロキシベンジル-4-メチルフェニルアクリレート、2,6-ジ-tert-ブチル-4-N,N-ジメチルアミノメチルフェノール、3,5-ジ-tert-ブチル-4-ヒドロキシベンジルホスホネートジエチルエステル、2,2’-メチレンビス4-メチル-6-tert-ブチルフェノール、2,2’-メチレンビス4-エチル-6-tert-ブチルフェノール、4,4’-メチレンビス2,6-ジ-tert-ブチルフェノール、2,2’-メチレンビス4-メチル-6-シクロヘキシルフェノール、2,2’-ジメチレン-ビス6-α-メチル-ベンジル-p-クレゾール2,2’-エチリデン-ビス4,6-ジ-tert-ブチルフェノール、2,2’-ブチリデン-ビス4-メチル-6-tert-ブチルフェノール、4,4’-ブチリデンビス3-メチル-6-tert-ブチルフェノール、トリエチレングリコール-N-ビス-3-3-tert-ブチル-4-ヒドロキシ-5-メチルフェニルプロピオネート、1,6-へキサンジオールビス[3-3,5-ジ-tert-ブチル-4-ヒドロキシフェニルプロピオネート、ビス[2-tert-ブチル-4-メチル6-3-tert-ブチル-5-メチル-2-ヒドロキシベンジルフェニル]テレフタレート、3,9-ビス{2-[3-3-tert-ブチル-4-ヒドロキシ-5-メチルフェニルプロピオニルオキシ]-1,1,-ジメチルエチル}-2,4,8,10-テトラオキサスピロ[5,5]ウンデカン、4,4’-チオビス6-tert-ブチル-m-クレゾール、4,4’-チオビス3-メチル-6-tert-ブチルフェノール、2,2’-チオビス4-メチル-6-tert-ブチルフェノール、ビス3,5-ジ-tert-ブチル-4-ヒドロキシベンジルスルフィド、4,4’-ジ-チオビス2,6-ジ-tert-ブチルフェノール、4,4’-トリ-チオビス2,6-ジ-tert-ブチルフェノール、2,4-ビスn-オクチルチオ-6-4-ヒドロキシ-3’,5’-ジ-tert-ブチルアニリノ-1,3,5-トリアジン、N,N’-ヘキサメチレンビス-3,5-ジ-tert-ブチル-4-ヒドロキシヒドロシンナミド、N,N’-ビス[3-3,5-ジ-tert-ブチル-4-ヒドロキシフェニルプロピオニル]ヒドラジン、1,1,3-トリス2-メチル-4-ヒドロキシ-5-tert-ブチルフェニルブタン、1,3,5-トリメチル-2,4,6-トリス3,5-ジ-tert-ブチル-4-ヒドロキシベンジルベンゼン、トリス3,5-ジ-tert-ブチル-4-ヒドロキシフェニルイソシアヌレート、トリス3,5-ジ-tert-ブチル-4-ヒドロキシベンジルイソシアヌレート、1,3,5-トリス4-tert-ブチル-3-ヒドロキシ-2,6-ジメチルベンジルイソシアヌレート、1,3,5-トリス2[33,5-ジ-tert-ブチル-4-ヒドロキシフェニルプロピオニルオキシ]エチルイソシアヌレート、テトラキス[メチレン-3-3’,5’-ジ-tert-ブチル-4-ヒドロキシフェニルプロピオネート]メタンなどを挙げられ、好ましく使用できる。より好ましくは、n-オクタデシル-β-4’-ヒドロキシ-3’,5’-ジ-tert-ブチルフェルプロピオネート、2-tert-ブチル-6-3’-tert-ブチル-5’-メチル-2’-ヒドロキシベンジル-4-メチルフェニルアクリレート、3,9-ビス{2-[3-3-tert-ブチル-4-ヒドロキシ-5-メチルフェニルプロピオニルオキシ]-1,1,-ジメチルエチル}-2,4,8,10-テトラオキサスピロ[5,5]ウンデカン、およびテトラキス[メチレン-3-3’,5’-ジ-tert-ブチル-4-ヒドロキシフェニルプロピオネート]メタンであり、さらにn-オクタデシル-β-4’-ヒドロキシ-3’,5’-ジ-tert-ブチルフェルプロピオネートが好ましい。また、酸化防止剤としてイオウ含有酸化防止剤を使用することもできる。特に樹脂組成物が回転成形や圧縮成形に使用される場合には好適である。かかるイオウ含有酸化防止剤の具体例としては、ジラウリル-3,3’-チオジプロピオン酸エステル、ジトリデシル-3,3’-チオジプロピオン酸エステル、ジミリスチル-3,3’-チオジプロピオン酸エステル、ジステアリル-3,3’-チオジプロピオン酸エステル、ラウリルステアリル-3,3’-チオジプロピオン酸エステル、ペンタエリスリトールテトラβ-ラウリルチオプロピオネートエステル、ビス[2-メチル-4-3-ラウリルチオプロピオニルオキシ-5-tert-ブチルフェニル]スルフィド、オクタデシルジスルフィド、メルカプトベンズイミダゾール、2-メルカプト-6-メチルベンズイミダゾール、1,1’-チオビス2-ナフトールなどを挙げることができる。より好ましくは、ペンタエリスリトールテトラβ-ラウリルチオプロピオネートエステルを挙げることができる。上記に挙げたリン含有熱安定剤、フェノール系酸化防止剤、およびイオウ含有酸化防止剤はそれぞれ単独または2種以上併用することができる。より好ましくはリン含有安定剤であり、特にリン含有熱安定剤として上記一般式14の化合物を含んでいることが好ましい。これらの安定剤の組成物中の割合としては、芳香族ポリカーボネート樹脂A成分100重量部当たり、リン含有安定剤、フェノール系酸化防止剤、またはイオウ含有酸化防止剤はそれぞれ0.0001~1重量部であることが好ましい。より好ましくは0.0005~0.5重量部であり、さらに好ましくは0.001~0.2重量部である。本発明の樹脂組成物には、必要に応じて離型剤を配合することができる。本発明においてはB成分を含有することにより難燃性を有するため、通常難燃性に対して悪影響を及ぼしやすい離型剤を配合した場合であっても、良好な難燃性を達成することができる。かかる離型剤としてはそれ自体公知のものが使用できる。例えば、飽和脂肪酸エステル、不飽和脂肪酸エステル、ポリオレフィン系ワックスポリエチレンワックスまたは1-アルケン重合体が挙げられる。これらは酸変性などの官能基含有化合物で変性されているものも使用できる、シリコーン化合物本発明のB成分以外のもの。例えば直鎖状または環状のポリジメチルシロキサンオイルやポリメチルフェニルシリコーンオイルなどが挙げられる。これらは酸変性などの官能基含有化合物で変性されているものも使用できる、フッ素化合物ポリフルオロアルキルエーテルに代表されるフッ素オイルなど、パラフィンワックス、蜜蝋などを挙げることができる。これらの中でも飽和脂肪酸エステル類、直鎖状または環状のポリジメチルシロキサンオイルやポリメチルフェニルシリコーンオイルなど、およびフッ素オイルを挙げることができる。好ましい離型剤としては飽和脂肪酸エステルが挙げられ、例えばステアリン酸モノグリセライドなどのモノグリセライド類、デカグリセリンデカステアレートおよびデカグリセリンテトラステアレート等のポリグリセリン脂肪酸エステル類、ステアリン酸ステアレートなどの低級脂肪酸エステル類、セバシン酸ベヘネートなどの高級脂肪酸エステル類、ペンタエリスリトールテトラステアレートなどのエリスリトールエステル類が使用される。かかる離型剤の含有量は芳香族ポリカーボネート樹脂A成分100重量部に対して0.01~0.3重量部が好ましい。本発明の樹脂組成物は、紫外線吸収剤を含有させる事が望まれる場合がある。紫外線吸収剤としては、例えば2,4-ジヒドロキシベンゾフェノン、2-ヒドロキシ-4-メトキシベンゾフェノン、2-ヒドロキシ-4-n-オクトキシベンゾフェノン、2-ヒドロキシ-4-n-ドデシルオキシベンゾフェノン、2-ヒドロキシ-4-ベンジロキシベンゾフェノン、2,2’-ジヒドロキシ-4-メトキシベンゾフェノン、2-ヒドロキシ-4-メトキシ-2’-カルボキシベンゾフェノン、2-ヒドロキシ-4-メトキシ-5-スルホキシベンゾフェノン、2,2’-ジヒドロキシ-4,4’-ジメトキシベンゾフェノン、2,2’,4,4’-テトラヒドロキシベンゾフェノン、2,2’-ジヒドロキシ-4,4’-ジメトキシ-5-ソジウムスルホキシベンゾフェノン、ビス5-ベンゾイル-4-ヒドロキシ-2-メトキシフェニルメタンなどに代表されるベンゾフェノン系紫外線吸収剤を挙げることができる。また紫外線吸収剤としては例えば2-2’-ヒドロキシ-5’-メチルフェニルベンゾトリアゾール、2-2’-ヒドロキシ-5’-tert-ブチルフェニルベンゾトリアゾール、2-2’-ヒドロキシ-5’-tert-オクチルフェニルベンゾトリアゾール、2-2’-ヒドロキシ-3’,5’-ジ-tert-ブチルフェニルベンゾトリアゾール、2-2’-ヒドロキシ-3’,5’-ジ-tert-アミルフェニルベンゾトリアゾール、2-2’-ヒドロキシ-3’-ドデシル-5’-メチルフェニルベンゾトリアゾール、2-2’-ヒドロキシ-3’,5’-ビスα,α’-ジメチルベンジルフェニルベンゾトリアゾール、2-[2’-ヒドロキシ-3’-3,4,5,6-テトラフタルイミドメチル-5’-メチルフェニル]ベンゾトリアゾール、2-2’-ヒドロキシ-3’-tert-ブチル-5’-メチルフェニル-5-クロロベンゾトリアゾール、2-2’-ヒドロキシ-3’,5’-ジ-tert-ブチルフェニル-5-クロロベンゾトリアゾール、2,2’メチレンビス[4-1,1,3,3-テトラメチルブチル-6-2H-ベンゾトリアゾール-2-イルフェノール]、メチル-3-[3-tert-ブチル-5-2H-ベンゾトリアゾール-2-イル-4-ヒドロキシフェニルプロピオネート-ポリエチレングリコールとの縮合物に代表されるベンゾトリアゾール系紫外線吸収剤を挙げることができる。さらに紫外線吸収剤としては例えば、2-4,6-ジフェニル-1,3,5-トリアジン-2-イル-5-ヘキシルオキシ-フェノール、2-4,6-ビス-2,4-ジメチルフェニル-1,3,5-トリアジン-2-イル-5-ヘキシルオキシ-フェノールなどのヒドロキシフェニルトリアジン系化合物を挙げることができる。本発明の樹脂組成物には、光安定剤を配合することもできる。かかる光安定剤としては、例えばビス2,2,6,6-テトラメチル-4-ピペリジルセバケート、ビス1,2,2,6,6-ペンタメチル-4-ピペリジルセバケート、ビス1,2,2,6,6-ペンタメチル-4-ピペリジル-2-3,5-ジ-tert-ブチル-4-ヒドロキシベンジル-2n-ブチルマロネート、1,2,3,4-ブタンカルボン酸と2,2,6,6-テトラメチル-4-ピペリジノールとトリデシルアルコールとの縮合物、1,2,3,4-ブタンジカルボン酸と1,2,2,6,6-ペンタメチル-4-ピペリジノールとトリデシルアルコールとの縮合物、テトラキス2,2,6,6-テトラメチル-4-ピペリジル-1,2,3,4-ブタンテトラカルボキシレート、テトラキス1,2,2,6,6-ペンタメチル-4-ピペリジル-1,2,3,4-ブタンテトラカルボキシレート、ポリ{[6-1,1,3,3-テトラメチルブチルアミノ-1,3,5-トリアジン-2,4-ジイル][2,2,6,6-テトラメチルピペリジルイミノ]ヘキサメチレン[2,2,6,6-テトラメチルピペリジルイミノ]}、ポリ{[6-モルフォリノ-s-トリアジン-2,4-ジイル][2,2,6,6-テトラメチルピペリジルイミノ]ヘキサメチレン[2,2,6,6-テトラメチルピペリジルイミノ]}、1,2,3,4-ブタンテトラカルボン酸と2,2,6,6-テトラメチル-4-ピペリジノールとβ,β,β’,β’-テトラメチル-3,9-2,4,8,10-テトラオキサスピロ[5,5]ウンデカンジエタノールとの縮合物、N,N’-ビス3-アミノプロピルエチレンジアミンと2,4-ビス[N-ブチル-N-1,2,2,6,6-ペンタメチル-4-ピペリジルアミノ]-クロロ-1,3,5-トリアジンとの縮合物、1,2,3,4-ブタンテトラカルボン酸と1,2,2,6,6-ペンタメチル-4-ピペリジノールとβ,β,β’,β’-テトラメチル-3,9-2,4,8,10-テトラオキサスピロ[5,5]ウンデカンジエタノールとの縮合物、ポリメチルプロピル3-オキシ-[4-2,2,6,6-テトラメチルピペリジニル]シロキサンに代表されるヒンダードアミンが挙げられる。紫外線吸収剤および光安定剤の含有量は、それぞれ芳香族ポリカーボネート樹脂A成分100重量部当たり0.01~5重量部が好ましく、より好ましくは0.02~1重量部である。また、本発明の樹脂組成物には紫外線吸収剤などに基づく黄色味を打ち消すためにブルーイング剤を配合することができる。ブルーイング剤としては通常ポリカーボネート樹脂に使用されるものであれば、特に支障なく使用することができる。一般的にはアンスラキノン系染料が入手容易であり好ましい。具体的なブルーイング剤としては、例えば一般名SolventViolet13[CA.NoカラーインデックスNo60725;商標名バイエル社製マクロレックスバイオレットB、三菱化学株製ダイアレジンブルーG、住友化学工業株製スミプラストバイオレットB]、一般名SolventViolet31[CA.No68210;商標名三菱化学株製ダイアレジンバイオレットD]、一般名SolventViolet33[CA.No60725;商標名三菱化学株製ダイアレジンブルーJ]、一般名SolventBlue94[CA.No61500;商標名三菱化学株製ダイアレジンブルーN]、一般名SolventViolet36[CA.No68210;商標名バイエル社製マクロレックスバイオレット3R]、一般名SolventBlue97[商標名バイエル社製マクロレックスブルーRR]および一般名SolventBlue45[CA.No61110;商標名サンド社製テラゾールブルーRLS]等が挙げられ、特に、マクロレックスブルーRR、マクロレックスバイオレットBやテラゾールブルーRLSが好ましい。ブルーイング剤の含有量は芳香族ポリカーボネート樹脂A成分100重量部当たり0.000005~0.0010重量部が好ましく、より好ましくは0.00001~0.0001重量部である。本発明の樹脂組成物はドリップ防止性に優れるが、かかる性能をさらに補強するため通常のドリップ防止剤を併用することができる。しかしながら本発明の樹脂組成物において、かかる透明性を損なわないためその配合量はA成分100重量部に対し0.2重量部以下が適切であり、0.1重量部以下が好ましく、0.08重量部以下がより好ましく、0.05重量部以下がさらに好ましい。かかるドリップ防止剤としてはフィブリル形成能を有する含フッ素ポリマーを挙げることができる。特にポリテトラフルオロエチレン以下PTFEと称することがあるが好ましい。ここでいう透明性を損なわないとは、例えば、2mm厚みのプレートのHazeが5を超えない量のPTFEを使用するということである。フィブリル形成能を有するPTFEの分子量は極めて高い分子量を有し、せん断力などの外的作用によりPTFE同士を結合して繊維状になる傾向を示すものである。その分子量は、標準比重から求められる数平均分子量において100万~1,000万、より好ましくは200万~900万である。かかるPTFEは、固体形状の他、水性分散液形態のものも使用可能である。またかかるフィブリル形成能を有するPTFEは樹脂中での分散性を向上させ、さらに良好な難燃性および透明性を得るために他の樹脂との混合形態のPTFE混合物を使用することも可能である。混合形態のPTFEの市販品としては、三菱レイヨン株のメタブレンA3000商品名、メタブレンA3700商品名、メタブレンA3750商品名、およびGEスペシャリティーケミカルズ社製BLENDEXB449商品名などを挙げることができる。<樹脂組成物からなる成形品の製造について>本発明の樹脂組成物からなる成形品を製造するには、任意の方法が採用される。例えばA~C成分および任意に他の成分をそれぞれV型ブレンダー、ヘンシェルミキサー、メカノケミカル装置、押出混合機などの予備混合手段を用いて充分に混合した後、必要に応じて押出造粒器やブリケッティングマシーンなどにより造粒を行い、その後射出成形や押出成形等により成形品を製造することができる。別法として、A~C成分および任意に他の成分をそれぞれ独立にベント式二軸ルーダーに代表される溶融混練機に供給する方法、A成分および他の成分の一部を予備混合した後、残りの成分と独立に溶融混練機に供給する方法、B成分を水または有機溶剤で希釈混合した後、溶融混練機に供給、またはかかる希釈混合物を他の成分と予備混合した後、溶融混練機に供給する方法なども挙げられる。なお、配合する成分に液状のものがある場合には、溶融混練機への供給にいわゆる液注装置、または液添装置を使用することができる。さらに樹脂組成物から形成された成形品には、各種の表面処理を行うことが可能である。表面処理としては、加飾塗装、ハードコート、撥水撥油コート、親水コート、紫外線吸収コート、赤外線吸収コート、電磁波吸収コート、発熱コート、帯電防止コート、制電コート、導電コート、並びにメタライジングメッキ、化学蒸着CVD、物理蒸着PVD、溶射などなどの各種の表面処理を行うことができる。これらの成形品は、照明用カバーまたは透過型ティスプレイ用カバー用途等に好適に使用される。本発明者らが現在最良と考える本発明の形態は、前記の各要件の好ましい範囲を集約したものとなるが、例えば、その代表例を下記の実施例中に記載する。もちろん本発明はこれらの形態に限定されるものではない。以下に実施例を挙げてさらに説明するが、本発明はそれに限定されるものではない。尚、評価としては以下の項目について実施した。1射出成形性実施例の各組成について、10枚の縦100mm×横100mmの樹脂板を成型し、それらについて、射出成型品を目視により評価した。外観および形状が良好なものを○、射出成形時におけるガスや流動変化によりシルバーやひけを生じたものを×とした。2透明性実施例の各組成から得られた縦100mm×横100mmの樹脂板を、JISK-7105に従い全光線透過率を測定した。全光線透過率75以上のものを○、70以上75未満のものを△、70未満のものを×とした。3難燃性実施例で得られた樹脂板を用いて、UL-94規格の垂直燃焼試験を行いその等級を評価した。なお、判定がV-0、V-1、V-2のいずれの基準も満たすことが出来なかった場合notVと示すこととする。4光放射時間数値計測実施例の各組成から得られた縦100mm×横100mmの樹脂板を用いて、白色LED光源SHARP社製DL-N002Nで1時間吸光させた後、暗所にてその放射光強度を計測、1mcd/m2未満になるまでの時間を計測した。この際、放射時間が90分以上である時を○、60分以上90分未満の時を△、60分未満の時を×とした。5光放射時間目視実施例の各組成から得られた縦100mm×横100mmの樹脂板を用いて、白色LED光源SHARP社製DL-N002Nで1時間吸光させた後、暗所にてその発光を距離30cmの位置より観測、視認不能になるまでの時間を計測した。この際、視認不能になるまでの放射時間が120分以上である時を○、90分以上120分未満である時を△、90分未満である時を×とした。6構造粘性指数NISO11443JISK7199に準拠し、キャピラリー型レオメーター東洋精機製作所株製キャピログラフ1Dを使用し、キャピラリーとして東洋精機製作所株製キャピラリー型式EF径:1.0mm、長さ:10.0mm、L/D:10を用いて、炉体温度300°Cで、剪断速度D60.8-6080sec-1に対する剪断応力σPaを測定し、それぞれの値を両対数グラフにプロットして得られる回帰直線の勾配から構造粘性指数Nを求めた。なお、実施例で得られた粉粒体パウダーをベント式二軸押出機テクノベル株製KZW15-25MGによって、温度260°Cで混錬してペレット化し、120°Cで5時間熱風乾燥したものをサンプルとして用いた。7分岐構造を有する芳香族ポリカーボネート樹脂中の分岐率1H-NMRJEOL製JNM-AL400を用いて芳香族ポリカーボネート樹脂中の分岐率分岐剤含有率を測定した。8芳香族ポリカーボネート樹脂の粘度平均分子量芳香族ポリカーボネート樹脂0.7gを塩化メチレン100mlに溶解し、得られた溶液を20°Cでオストワルド粘度計を用いて比粘度を求め、下記式より粘度平均分子量を求めた。比粘度ηSP=t-t0/t0[t0は塩化メチレンの落下秒数、tは試料溶液の落下秒数]ηSP/c=[η]0.45×[η]2c但し[η]は極限粘度[η]=1.23×10-4M0.83c=0.7[実施例1]分岐構造を有する芳香族ポリカーボネート樹脂分岐率0.9mol、粘度平均分子量23,000、構造粘性指数1.80A成分100重量部、パーフルオロブタンスルホン酸カリウム塩B-1成分0.05重量部、Si-H基および芳香族基を含有するシリコーン化合物B-2成分0.5重量部、D50粒径が29μmである緑色蓄光材C成分根本特殊化学製G-300MSrAl2O4:Eu,Dy1.0重量部を射出成型機により、押出機温度280°C、金型温度80°Cで射出成型し、縦100mm、横100mm、厚さ1.5mmの樹脂板Aを得た。この樹脂板の評価結果を表1~6に示した。[実施例2]実施例1において、A成分として分岐率0.6molの分岐芳香族ポリカーボネート樹脂を使用し、他は全て実施例1と同様の条件にて樹脂板を得た。この樹脂板の評価結果を表1に示した。[実施例3]実施例1において、A成分として分岐率1.2molの分岐芳香族ポリカーボネート樹脂を使用し、他は全て実施例1と同様の条件にて樹脂板を得た。この樹脂板の評価結果を表1に示した。[比較例1]実施例1において、A成分として分岐率0.4molの分岐芳香族ポリカーボネート樹脂を使用し、他は全て実施例1と同様の条件にて樹脂板を得た。この樹脂板の評価結果を表1に示した。[実施例4]実施例1において、B-1成分を0.1重量部に変更し、他は全て実施例1と同様の条件にて樹脂板を得た。この樹脂板の評価結果を表2に示した。[実施例5]実施例1において、B-1成分を1.0重量部に変更し、他は全て実施例1と同様の条件にて樹脂板を得た。この樹脂板の評価結果を表2に示した。[比較例2]実施例1において、B-1成分を0.004重量部に変更し、他は全て実施例1と同様の条件にて樹脂板を得た。この樹脂板の評価結果を表2に示した。[比較例3]実施例1において、B-1成分を1.2重量部に変更し、他は全て実施例1と同様の条件にて樹脂板を得た。この樹脂板の評価結果を表2に示した。[実施例6]実施例1において、B-2成分を1.0重量部に変更し、他は全て実施例1と同様の条件にて樹脂板を得た。この樹脂板の評価結果を表3に示した。[比較例4]実施例1において、B-2成分を0.08重量部に変更し、他は全て実施例1と同様の条件にて樹脂板を得た。この樹脂板の評価結果を表3に示した。[比較例5]実施例1において、B-2成分を3.0重量部に変更し、他は全て実施例1と同様の条件にて樹脂板を得た。この樹脂板の評価結果を表3に示した。[実施例7]実施例1において、C成分を0.10重量部に変更し、他は全て実施例1と同様の条件にて樹脂板を得た。この樹脂板の評価結果を表4に示した。[実施例8]実施例1において、C成分を5.0重量部に変更し、他は全て実施例1と同様の条件にて樹脂板を得た。この樹脂板の評価結果を表4に示した。[実施例9]実施例1において、C成分を10.0重量部に変更し、他は全て実施例1と同様の条件にて樹脂板を得た。この樹脂板の評価結果を表4に示した。[比較例6]実施例1において、C成分を0.08重量部に変更し、他は全て実施例1と同様の条件にて樹脂板を得た。この樹脂板の評価結果を表4に示した。[比較例7]実施例1において、C成分を12.0重量部に変更し、他は全て実施例1と同様の条件にて樹脂板を得た。この樹脂板の評価結果を表4に示した。[実施例10]実施例1において、A成分の分子量を調整して構造粘性指数が1.69の芳香族ポリカーボネート樹脂を使用すること以外は全て実施例1と同様の条件にて樹脂板を得た。この樹脂板の評価結果を表5に示した。[実施例11]実施例1において、A成分の分子量を調整して構造粘性指数が2.00の芳香族ポリカーボネート樹脂を使用すること以外は全て実施例1と同様の条件にて樹脂板を得た。この樹脂板の評価結果を表5に示した。[比較例8]実施例1において、A成分の分子量を調整して構造粘性指数が1.57の芳香族ポリカーボネート樹脂を使用すること以外は全て実施例1と同様の条件にて樹脂板を得た。この樹脂板の評価結果を表5に示した。[比較例9]実施例1において、A成分の分子量を調整して構造粘性指数が2.05の芳香族ポリカーボネート樹脂を使用すること以外は全て実施例1と同様の条件にて樹脂板を得た。この樹脂板の評価結果を表5に示した。[実施例12]実施例1において、C成分として緑色蓄光材根本特殊化学製G-300FSrAl2O4:Eu,Dy、D50粒径17μmを使用し、他は全て実施例1と同様の条件にて樹脂板を得た。この樹脂板の評価結果を表6に示した。[実施例13]実施例1において、C成分として緑色蓄光材根本特殊化学製G-300FFSSrAl2O4:Eu,Dy、D50粒径3μmを使用し、他は全て実施例1と同様の条件にて樹脂板を得た。この樹脂板の評価結果を表6に示した。なお、難燃芳香族ポリカーボネート樹脂板AのA成分、B-1成分、B-2成分は下記のものを使用した。A成分1分岐構造を有する芳香族ポリカーボネート樹脂分岐率0.9mol、分子量23,000、構造粘性指数1.80の製造方法温度計、攪拌機、還流冷却器付き反応器にイオン交換水2340部、25水酸化ナトリウム水溶液947部、ハイドロサルファイト0.7部を仕込み、攪拌下にビスフェノールA710部を溶解したビスフェノールA溶液後、塩化メチレン2299部と48.5水酸化ナトリウム水溶液112部、14濃度の水酸化ナトリウム水溶液に1,1,1-トリス4-ヒドロキシフェニルエタンを25濃度で溶解した水溶液38.1部1.00molを加えて、15~25°Cでホスゲン354部を約90分かけて吹き込みホスゲン化反応を行った。ホスゲン化終了後、11濃度のp-tert-ブチルフェノールの塩化メチレン溶液219部と48.5水酸化ナトリウム水溶液88部を加えて、攪拌を停止し、10分間静置分離後、攪拌を行い乳化させ5分後、ホモミキサー特殊機化工業株で回転数1200rpm、バス回数35回で処理し高乳化ドープを得た。該高乳化ドープを重合槽攪拌機付きで、無攪拌条件下、温度35°Cで3時間反応し重合を終了した。反応終了後、塩化メチレン5728部を加えて希釈した後、反応混合液から塩化メチレン相を分離し、分離した塩化メチレン相にイオン交換水5000部を加え攪拌混合した後、攪拌を停止し、水相と有機相を分離した。次に水相の導電率がイオン交換水と殆ど同じになるまで水洗浄を繰返し精製ポリカーボネート樹脂溶液を得た。次に、該精製ポリカーボネート樹脂溶液をイオン交換水100Lを投入した1000Lニーダーで、液温75°Cにて塩化メチレンを蒸発させて粉粒体を得た。該粉粒体25部と水75部を攪拌機付熱水処理槽に投入し、水温95°Cで30分間攪拌混合した。次いで、該粉粒体と水の混合物を遠心分離機で分離して、塩化メチレン0.5重量、水45重量を含む粉粒体を得た。次に、この粉粒体を140°CにコントロールされているSUS316L製伝導受熱式溝型2軸攪拌連続乾燥機に50kg/hrポリカーボネート樹脂換算で連続供給して、平均乾燥時間3時間の条件で乾燥して、分岐構造を有するポリカーボネート樹脂粉粒体を得た。このようにして得られた分岐構造を有するポリカーボネート樹脂は粘度平均分子量23000、分岐率0.9mol、構造粘性指数1.80であった。2分岐構造を有する芳香族ポリカーボネート樹脂分岐率0.6mol、分子量23,700、構造粘性指数1.70の製造方法ホスゲンを352部、14濃度の水酸化ナトリウム水溶液に1,1,1-トリス4-ヒドロキシフェニルエタンを25濃度で溶解した水溶液26.7部0.70mol、11濃度のp-tert-ブチルフェノールの塩化メチレン溶液206部に変更した以外は、上記の製造方法と同様に行い、分岐構造を有するポリカーボネート樹脂粉粒体を得た。このようにして得られた分岐構造を有するポリカーボネート樹脂は粘度平均分子量23700、分岐率0.6mol、構造粘性指数1.70であった。3分岐構造を有する芳香族ポリカーボネート樹脂分岐率1.2mol、分子量20,200、構造粘性指数1.73の製造方法ホスゲンを358部、14濃度の水酸化ナトリウム水溶液に1,1,1-トリス4-ヒドロキシフェニルエタンを25濃度で溶解した水溶液53.3部1.40mol、11濃度のp-tert-ブチルフェノールの塩化メチレン溶液276部に変更した以外は、上記の製造方法と同様に行い、分岐構造を有するポリカーボネート樹脂粉粒体を得た。このようにして得られた分岐構造を有するポリカーボネート樹脂は粘度平均分子量20,200、分岐率1.2mol、構造粘性指数1.73であった。4分岐構造を有する芳香族ポリカーボネート樹脂分岐率0.4mol、分子量23,400、構造粘性指数1.57の製造方法ホスゲンを352部、14濃度の水酸化ナトリウム水溶液に1,1,1-トリス4-ヒドロキシフェニルエタンを25濃度で溶解した水溶液17.1部0.45mol、11濃度のp-tert-ブチルフェノールの塩化メチレン溶液206部に変更した以外は、上記の製造方法と同様に行い、分岐構造を有するポリカーボネート樹脂粉粒体を得た。このようにして得られた分岐構造を有するポリカーボネート樹脂は粘度平均分子量23400、分岐率0.4mol、構造粘性指数1.57であった。B-1成分パーフルオロブタンスルホン酸カリウム塩大日本インキ株製メガファックF-114PB-2成分Si-H基および芳香族基を含有するシリコーン化合物の製造方法攪拌機、冷却装置、温度計を取り付けた1Lフラスコに水301.9gとトルエン150gを仕込み、内温5°Cまで冷却した。滴下ロートにトリメチルクロロシラン21.7g、メチルジクロロシラン23.0g、ジメチルジクロロシラン12.9およびジフェニルジクロロシラン76.0の混合物を仕込み、フラスコ内へ攪拌しながら2時間かけて滴下した。この間、内温を20°C以下に維持するよう、冷却を続けた。滴下終了後、さらに内温20°Cで攪拌を4時間続けて熟成した後、静置して分離した塩酸水層を除去し、10炭酸ナトリウム水溶液を添加して5分間攪拌後、静置して分離した水層を除去した。その後、さらにイオン交換水で3回洗浄し、トルエン層が中性になったことを確認した。このトルエン溶液を減圧下内温120°Cまで加熱してトルエンと低沸点物を除去した後、濾過により不溶物を取り除いてシリコーン化合物を得た。このシリコーン化合物はSi-H基量が0.21mol/100g、芳香族基量が49重量、平均重合度が8.0であった。得られたシリコーン化合物の示性式M2DH2D1Dφ23各記号は以下のシロキサン単位を表し、各記号の係数下付文字は1分子中における各シロキサン単位の数重合度を示す。M:CH33SiO1/2DH:HCH3SiOD:CH32SiODφ2:C6H52SiO"